(57)【要約】【課題】  様々な用途に適用が可能な光触媒である異方性のルチル型酸化チタン粒子を含む分散液およびコーティング剤を提供することを可能とする。【解決手段】  異方性のルチル型酸化チタン粒子が溶媒に分散された分散液ないしコーティング剤であって、前記異方性のルチル型酸化チタン粒子の長軸方向が（００１）方向に配向しており、かつ前記溶媒にアミンの水溶液が含まれるこを特徴とする分散液ないしコーティング剤を提供する。【選択図】  図２
2006225623.tif 000002
【特許請求の範囲】
【請求項１】
異方性のルチル型酸化チタン粒子が溶媒に分散された分散液であって、前記異方性のルチル型酸化チタン粒子の長軸方向が（００１）方向に配向しており、かつ前記溶媒にアミンの水溶液が含まれるこを特徴とする分散液。
【請求項２】
前記アミンが、四級アンモニウム水酸化物であることを特徴とする請求項１記載の分散液。
【請求項３】
異方性のルチル型酸化チタン粒子が溶媒に分散された分散液であって、前記異方性のルチル型酸化チタン粒子の長軸方向が（００１）方向に配向しており、かつ前記溶媒に酸水溶液が含まれることを特徴とする分散液。
【請求項４】
前記異方性のルチル型酸化チタン粒子の短軸の長さが５〜１００ｎｍ、長軸の長さが６０〜３００nmであって、かつ、長軸が短軸よりも長いことを特徴とする請求項１〜３に記載の分散液。
【請求項５】
前記異方性のルチル型酸化チタン粒子は柱状の１次粒子が長軸方向に配向して複数会合しており、前記柱状の１次粒子の長軸が（００１）方向に配向していることを特徴とする請求項１〜４のいずれか一項に記載の分散液。
【請求項６】
前記異方性のルチル型酸化チタン粒子の内部に粒界が存在しないことを特徴とする請求項１〜４のいずれか一項に記載の分散液。
【請求項７】
前記異方性のルチル型酸化チタン粒子が角柱状であることを特徴とする請求項１〜６に記載の分散液。
【請求項８】
前記異方性のルチル型酸化チタン粒子が円柱状であることを特徴とする請求項１〜６に記載の分散液。
【請求項９】
前記異方性のルチル型酸化チタン粒子が板状であって、板状の厚み方向が（１１０）方向に配向していることを特徴とする請求項１〜６に記載の分散液。
【請求項１０】
請求項９に記載の分散液であって、前記板状の異方性のルチル型酸化チタン粒子の短軸のうち、厚さをＤ１、幅をＬｓとし、長軸の長さをＬｌ（Ｌｌ≧Ｌｓ）としたとき、アスペクト比（Ｄ／Ｌｓ）が１以下であり、Ｌｓが１０〜５０ｎｍであり、Ｌｌが６０〜３００ｎｍであることを特徴とする請求項９に記載の分散液。
【請求項１１】
固形分濃度が10％以下であることを特徴とする請求項１〜１０に記載の分散液。
【請求項１２】
バインダー成分が含まれることを特徴とする請求項１〜１１に記載の分散液。
【請求項１３】
異方性のルチル型酸化チタン粒子が溶媒に分散されたコーティング剤であって、前記異方性のルチル型酸化チタン粒子の長軸方向が（００１）方向に配向しており、かつ前記溶媒にアミンの水溶液が含まれることを特徴とするコーティング剤。
【請求項１４】
前記アミンが、四級アンモニウム水酸化物であることを特徴とする請求項１３記載のコーティング剤。
【請求項１５】
異方性のルチル型酸化チタン粒子が溶媒に分散されたコーティング剤であって、前記異方性のルチル型酸化チタン粒子の長軸方向が（００１）方向に配向しており、かつ前記溶媒に酸水溶液が含まれることを特徴とするコーティング剤。
【請求項１６】
前記異方性のルチル型酸化チタン粒子の短軸の長さが５〜１００ｎｍ、長軸の長さが６０〜３００nmであって、かつ、長軸が短軸よりも長いことを特徴とする請求項１３〜１５に記載のコーティング剤。
【請求項１７】
前記異方性のルチル型酸化チタン粒子は柱状の１次粒子が長軸方向に配向して複数会合しており、前記柱状の１次粒子の長軸が（００１）方向に配向していることを特徴とする請求項１３〜１６のいずれか一項に記載のコーティング剤。
【請求項１８】
前記異方性のルチル型酸化チタン粒子の内部に粒界が存在しないことを特徴とする請求項１３〜１６のいずれか一項に記載のコーティング剤。
【請求項１９】
前記異方性のルチル型酸化チタン粒子が角柱状であることを特徴とする請求項１３〜１８に記載のコーティング剤。
【請求項２０】
前記異方性のルチル型酸化チタン粒子が円柱状であることを特徴とする請求項１３〜１８に記載のコーティング剤。
【請求項２１】
前記異方性のルチル型酸化チタン粒子が板状であって、板状の厚み方向が（１１０）方向に配向していることを特徴とする請求項１３〜１８に記載のコーティング剤。
【請求項２２】
請求項２１に記載のコーティング剤であって、前記板状の異方性のルチル型酸化チタン粒子の短軸のうち、厚さをＤ１、幅をＬｓとし、長軸の長さをＬｌ（Ｌｌ≧Ｌｓ）としたとき、アスペクト比（Ｄ／Ｌｓ）が１以下であり、Ｌｓが１０〜５０ｎｍであり、Ｌｌが６０〜３００ｎｍであることを特徴とする請求項２１に記載のコーティング剤。
【請求項２３】
固形分濃度が10％以下であることを特徴とする請求項１３〜２２に記載のコーティング剤。
【請求項２４】
バインダー成分が含まれることを特徴とする請求項１３〜２３に記載のコーティング剤。
【発明の詳細な説明】
【技術分野】
【０００１】
本発明は、異方性のルチル型酸化チタン粒子が溶媒に分散された分散液およびコーティング剤に関する。
【背景技術】
【０００２】
酸化チタンは、その特異な物理・化学特性から、光触媒、光化学電極、光学材料、顔料、吸着剤等の各種分野から大きな注目を集めている。この酸化チタンの優れた特性を様々な用途に応用するためには、比表面積の高い微粒子にすることで、簡便なプロセスによる薄膜化やコーティング化が必要不可欠となり、更にその為には、酸化チタン微粒子が溶液中に安定に分散したゾルを作製することが必須になる。酸化チタン微粒子としては、アナターゼ型が一般的に用いられることが多い。その理由としては、準安定相のため微粒子化しやすい、気相・液相・固相合成のいずれでも容易に得られること等が挙げられる。
【０００３】
一方、酸化チタンの最安定相であるルチル型については、光吸収端がせいぜい４００ｎｍのアナターゼ型よりも長波長側（４２０ｎｍ）まで光吸収できる。つまり、太陽光・人工光等の広い領域の光を反応に利用できる高活性な光触媒である。また、ルチル単結晶を用いた光誘起親水化特性が調べられており、ブリッジ酸素のある面（例えば、１１０面、１００面）が光誘起親水化反応には高活性な結晶面であることが明らかにされている（たとえば、非特許文献１参照）。
【非特許文献１】R.Wang et al., J.Phys.Chem.B, 103, 2188 (1999)
【発明の開示】
【発明が解決しようとする課題】
【０００４】
しかしながら、ルチル型酸化チタンは酸化チタンの最安定相であるため、気相・固相合成においては、四塩化チタン等の前駆体やアナターゼ型酸化チタン等の微結晶を用いて高温での熱処理が必要であるため、数百nmの結晶径を持つような大粒子になったり、液相で合成しても、数十nmの等方性微粒子が凝集した構造体しか得られなかった。さらに、気相・固相・液相反応で作製したルチル型酸化チタンはいずれも粒子同士が互いに強く凝集した構造体を形成している場合が一般的であるために、ゾル化が困難である等の理由から、光触媒材料、もしくは光触媒コーティング剤としての応用は制限されたものとなっている。
【課題を解決するための手段】
【０００５】
上記の課題を解決するため、本発明では異方性のルチル型酸化チタン粒子が溶媒に分散された分散液であって、前記異方性のルチル型酸化チタン粒子の長軸方向が（００１）方向に配向しており、かつ前記溶媒にアミンの水溶液が含まれるこを特徴とする分散液を提供する。本発明の好ましい態様においては、前記アミンが、四級アンモニウム水酸化物であることを特徴とする。本発明の好ましい態様においては、異方性のルチル型酸化チタン粒子が溶媒に分散された分散液であって、前記異方性のルチル型酸化チタン粒子の長軸方向が（００１）方向に配向しており、かつ前記溶媒に酸水溶液が含まれることを特徴とする。
【０００６】
本発明では異方性のルチル型酸化チタン粒子が溶媒に分散されたコーティング剤であって、前記異方性のルチル型酸化チタン粒子の長軸方向が（００１）方向に配向しており、かつ前記溶媒にアミンの水溶液が含まれることを特徴とするコーティング剤を提供する。本発明の好ましい態様においては、前記アミンが、四級アンモニウム水酸化物であることを特徴とする。本発明の好ましい態様においては、異方性のルチル型酸化チタン粒子が溶媒に分散されたコーティング剤であって、前記異方性のルチル型酸化チタン粒子の長軸方向が（００１）方向に配向しており、かつ前記溶媒に酸水溶液が含まれることを特徴とする。
【発明の効果】
【０００７】
本発明は、様々な用途に適用が可能な光触媒である異方性ルチル型酸化チタン粒子を含む分散液およびコーティング剤を提供することができる。
【発明を実施するための最良の形態】
【０００８】
本発明の分散液およびコーティング剤は、長軸と短軸を有する異方性のルチル型酸化チタン粒子を含み、前記ルチル型酸化チタン粒子の長軸方向が（００１）方向に配向していることを特徴とする。ルチル型酸化チタンのバンドギャップは3.0eVで、アナターゼ型酸化チタンのバンドギャップ（3.2eV）よりも小さい値を持ち、400nm付近の近可視光領域の紫外線を吸収することができる。また、（００１）面はブリッジ酸素のない面で酸化分解力や親水化活性が弱い。すなわち、長軸方向の端面が（００１）面で、この面の親水化活性が弱い。一方、光触媒活性の高い（１００）面や（１１０）面は長軸に対して平行な面にあり、露出面積も高い。本発明に係るルチル型酸化チタン粒子には光触媒活性の高い（１００）面や（１１０）面が多く存在するため、高度な酸化分解活性、親水化能力を発揮する。本発明に係るルチル型酸化チタン粒子の形状の模式図を図１に示す。
【０００９】
本発明における「（００１）方向に配向している」とは、（００１）方向が長軸と必ずしも180度平行でなくても構わない。結晶方向がランダムな多結晶と比較して、一定の方向性を有していれば良い。配向性は、例えば、透過型電子顕微鏡による電子線回折測定によって確認され、具体的には（株）日立製作所製 H-9000UHR IIIによって測定される。
【００１０】
前記アミンとしては、例えば、一級アミン、二級アミン、三級アミンがあり、分散のための溶媒として単独でも、複数混合しても構わない。前記一級アミンとして、アンモニア、メチルアミン、エチルアミン、ｎ−プロピルアミン、イソプロピルアミン、n−ブチルアミン、ｓｅｃ−ブチルアミン、ｔｅｒｔ−ブチルアミン、ｎ−ペンチルアミン、ｎ−ヘキシルアミン、ｎ−ヘプタアミン、ｎ−オクチルアミン、ｎ−ノニルアミン、ｎ−デシルアミン、ｎ−ウンデシルアミン、ｎ−ドデシルアミン、ｎ−トリデシルアミン、ｎ−テトラデシルアミン、ｎ−ペンタデシルアミン、ｎ−ヘキサデシルアミン、ｎ−ヘプタデシルアミン、ｎ−オクタデシルアミンからなる群より選択される少なくとも一つの化合物が好適に使用できる。
前記二級アミンとして、ジメチルアミン、ジエチルアミン、ジエチルアミン、ジ−ｎ−プロピルアミン、ジ−イソプロピルアミン、ジブチルアミン、ジヘキシルアミン、ジオクチルアミン、ジデシルアミン、ジドデシルアミン、ジテトラデシルアミン、ジヘキサデシルアミン、ジオクタデシルアミン、メチルエチルアミン、メチルプロピルアミン、メチルブチルアミン、メチルヘキシルアミン、メチルオクチルアミン、メチルデシルアミン、メチルドデシルアミン、メチルテトラデシルアミン、メチルヘキサデシルアミン、メチルオクタデシルアミン、エチルプロピルアミン、エチルブチルアミン、エチルヘキシルアミン、エチルオクチルアミン、エチルデシルアミン、エチルドデシルアミン、エチルテトラデシルアミン、エチルヘキサデシルアミン、エチルオクタデシルアミン、プロピルブチルアミン、プロピルヘキシルアミン、プロピルオクチルアミン、プロピルデシルアミン、プロピルドデシルアミン、プロピルテトラデシルアミン、プロピルヘキサデシルアミン、プロピルオクタデシルアミン、ブチルヘキシルアミン、ブチルオクチルアミン、ブチルデシルアミン、ブチルドデシルアミン、ブチルテトラデシルアミン、ブチルヘキサデシルアミン、ブチルオクタデシルアミンからなる群より選択される少なくとも一つの化合物が好適に使用できる。
前記三級アミンとして、トリメチルアミン、ジエチルアミン、トリエチルアミン、トリプロピルアミン、トリイソプロピルアミン、トリブチルアミン、トリヘキシルアミン、トリオクチルアミン、トリデシルアミン、トリドデシルアミン、トリテトラデシルアミン、トリヘキサデシルアミン、トリオクタデシルアミン、ジメチルエチルアミン、ジメチルプロピルアミン、ジメチルブチルアミン、ジメチルヘキシルアミン、ジメチルオクチルアミン、ジメチルデシルアミン、ジメチルドデシルアミン、ジメチルテトラデシルアミン、ジメチルヘキサデシルアミン、ジメチルオクタデシルアミン、ジエチルプロピルアミン、ジエチルブチルアミン、ジエチルヘキシルアミン、ジエチルオクチルアミン、ジエチルデシルアミン、ジエチルドデシルアミン、ジエチルテトラデシルアミン、ジエチルヘキサデシルアミン、ジエチルオクタデシルアミンからなる群より選択される少なくとも一つの化合物が好適に使用できる。
本発明の特に好ましい態様において、前記アミンは四級アンモニウム水酸化物を用いる。四級アンモニウム水酸化物は解離定数が大きく、イオン半径も大きいため、このイオンを水溶液中に添加すると前記ルチル型酸化チタン粒子が高度に分散する。前記四級アンモニウム水酸化物として、例えば、水酸化テトラメチルアンモニウム、水酸化テトラエチルアンモニウム、水酸化テトラプロピルアンモニウム、水酸化テトラブチルアンモニウム、水酸化テトラヘキシルアンモニウム、水酸化テトラオクチルアンモニウム、水酸化テトラデシルアンモニウム、水酸化テトラドデシルアンモニウム、水酸化テトラ（テトラデシル）アンモニウム、水酸化テトラ（ヘキサデシル）アンモニウム、水酸化テトラ（オクタデシル）アンモニウム、水酸化エチルトリメチルアンモニウム、水酸化プロピルトリメチルアンモニウム、水酸化ブチルトリメチルアンモニウム、水酸化ヘキシルトリメチルアンモニウム、水酸化オクチルトリメチルアンモニウム、水酸化デシルトリメチルアンモニウム、水酸化ドデシルトリメチルアンモニウム、水酸化テトラデシルトリメチルアンモニウム、水酸化ヘキサデシルトリメチルアンモニウム、水酸化オクタデシルトリメチルアンモニウム、水酸化プロピルトリエチルアンモニウム、水酸化ブチルトリエチルアンモニウム、水酸化ヘキシルトリエチルアンモニウム、水酸化オクチルトリエチルアンモニウム、水酸化デシルトリエチルアンモニウム、水酸化ドデシルトリエチルアンモニウム、水酸化テトラデシルトリエチルアンモニウム、水酸化ヘキサデシルトリエチルアンモニウム、水酸化オクタデシルトリエチルアンモニウム、水酸化ブチルトリプロピルアンモニウム、水酸化ヘキシルトリプロピルアンモニウム、水酸化オクチルトリプロピルアンモニウム、水酸化デシルトリプロピルアンモニウム、水酸化ドデシルトリプロピルアンモニウム、水酸化テトラデシルトリプロピルアンモニウム、水酸化ヘキサデシルトリプロピルアンモニウム、水酸化オクタデシルトリプロピルアンモニウム、水酸化ジエチルジメチルアンモニウム、水酸化ジプロピルジメチルアンモニウム、水酸化ジブチルジメチルアンモニウム、水酸化ジヘキシルジメチルアンモニウム、水酸化ジオクチルジメチルアンモニウム、水酸化ジデシルジメチルアンモニウム、水酸化ジドデシルジメチルアンモニウム、水酸化ジ（テトラデシル）ジメチルアンモニウム、水酸化ジ（ヘキサデシル）ジメチルアンモニウム、水酸化ジ（オクタデシル）ジメチルアンモニウム、水酸化ジプロピルジエチルアンモニウム、水酸化ジブチルジエチルアンモニウム、水酸化ジヘキシルジエチルアンモニウム、水酸化ジオクチルジエチルアンモニウム、水酸化ジデシルジエチルアンモニウム、水酸化ジドデシルジエチルアンモニウム、水酸化ジ（テトラデシル）ジエチルアンモニウム、水酸化ジ（ヘキサデシル）ジエチルアンモニウム、水酸化ジ（オクタデシル）ジエチルアンモニウム、水酸化ジブチルジプロピルアンモニウム、水酸化ジヘキシルジプロピルアンモニウム、水酸化ジオクチルジプロピルアンモニウム、水酸化ジデシルジプロピルアンモニウム、水酸化ジドデシルジプロピルアンモニウム、水酸化ジ（テトラデシル）ジプロピルアンモニウム、水酸化ジ（ヘキサデシル）ジプロピルアンモニウム、水酸化ジ（オクタデシル）からなる群より選択される少なくとも一つの化合物が好適に使用できる。
前記四級アンモニウム水酸化物の水溶液の濃度としては、０．０００１Ｍ以上２０Ｍ以下が好ましく、より好ましくは０．００１Ｍ以上１０Ｍ以下である。ここで、０．０００１Ｍ未満の濃度条件では、分散が不十分になる恐れがあり、２０Ｍより大きい濃度条件では、異方性ルチル型酸化チタン粒子の溶解・分解反応が進む可能性がある。そして、より好ましくは、０．００１Ｍ〜１０Ｍの範囲である。
また、前記アミンの別の態様として、例えば、ジアミノメタン、ジアミノエタン、ジアミノプロパン、ジアミノペンタン、ジアミノヘキサン、ジアミノヘプタン、ジアミノオクタン、ジアミノノナン、ジアミノデカン、ジアミノウンデカン、ジアミノドデカン、ジアミノトリデカン、ジアミノテトラデカン、ジアミノペンタデカン、ジアミノヘキサデカン、ジアミノヘプタデカン、ジアミノオクタデカンからなる群より選択される少なくとも一つのジアミン類が好適に使用できる。また、前記アミンとして、アミン部位が分子中に多数存在しうる高分子アミンについても、同様に好適に用いることができ、具体的には、ポリジアリルジメチルアミン（PDDA）、ポリエチレンイミン（PEI）、ポリアリルアミン（PAA）等の高分子アミンを用いることができる。
【００１１】
本発明の分散液およびコーティング剤の別の態様として、分散性を高めるために酸水溶液が含まれていても構わない。前記酸性水溶液に用いる具体的な酸の種類としては、硝酸、塩酸、硫酸、過塩素酸、フッ酸、臭素酸、沃素酸、亜硝酸、酢酸、蓚酸、リンゴ酸等が挙げられ、好ましくは、硝酸、塩酸、硫酸が用いられ、より好ましくは、硝酸、塩酸が用いられる。酸性水溶液の酸濃度としては、０．０００１Ｍ以上２０Ｍ以下が好ましく、より好ましくは０．００１Ｍ以上１０Ｍ以下である。ここで、０．０００１Ｍ未満の濃度条件では、分散が不十分になる恐れがあり、２０Ｍより大きい濃度条件では、異方性ルチル型酸化チタン粒子の溶解・分解反応が進む可能性がある。そして、より高度に分散させるためには、０．００１Ｍ〜１０Ｍの範囲であることが好ましい。
【００１２】
本発明に係る異方性のルチル型酸化チタン粒子の短軸の長さは５〜１００ｎｍ、長軸の長さは６０〜３００nmであって、かつ、長軸が短軸よりも長い。この形状にすることで、高い分散性を発現し、塗膜とした場合に可視光の散乱が抑えられ、透明性も高い。
【００１３】
本発明に係る異方性のルチル型酸化チタン粒子の態様として、例えば、前記異方性のルチル型酸化チタン粒子は柱状の１次粒子が長軸方向に配向して複数会合しており、前記柱状の１次粒子の長軸が（００１）方向に配向した形状であっても構わない。このような形状にすることでも、多結晶や球状の粒子と比較して光触媒活性の高い面を露出させることができる。
【００１４】
本発明の好ましい態様において、前記異方性のルチル型酸化チタン粒子の内部には粒界が存在しない。粒界が存在すると電子正孔対の移動を阻害するため、光触媒活性が低下してしまう。
【００１５】
本発明に係る異方性のルチル型酸化チタン粒子において、長軸方向が（００１）方向に配向していれば高度な親水化活性を発現するため、粒子の形状は角柱状であっても円柱状であっても構わない。前記異方性のルチル型酸化チタン粒子が角柱状の場合、長軸に平行な面は４回対称軸を持つ（１００）面や（１１０）面が露出する。また、（１００）面と（１１０）面の双方で構成された八角柱の構造であっても構わない。円柱状の場合、（００１）面に垂直な複数の面が露出することになる。また、長軸の端部は長軸に直交していても、角錘状ないし円錐状に尖った形状でも構わない。
【００１６】
本発明に係る異方性のルチル型酸化チタン粒子の別の態様として、板状であっても構わない。好ましくは前記板状粒子の厚み方向が親水化活性の高い（１１０）方向に配向している。前記「板状」とは、扁平な形態である。このように扁平状にすることで、塗膜化した場合の基材との密着性が高くなる。ここで板状粒子の長さＬｌ，幅Ｌｓ（Ｌｌ≧Ｌｓ），厚みＤとすると、Ｄが２〜３０ｎｍであり、アスペクト比（Ｄ／Ｌｓ）が１以下である。より好ましいＤの範囲は１０〜２５ｎｍである。また、Ｌｓは１０〜５０ｎｍであることが好ましく、Ｌｌは６０〜３００ｎｍであることが好ましい。ここで、厚み（Ｄ）が３０ｎｍより大きい場合、粒子径が大きくなる事から、実質比表面積の低下が起こる。更に、アスペクト比（Ｄ／Ｌｓ）が1より大きい場合、粒子の形態が棒状に近づくことから、塗膜化した際の基板との接触面積が小さくなる。更に、Ｌｓが１０ｎｍより小さい、もしくは、Ｌｌが６０ｎｍより小さい板状ルチル型酸化チタン粒子の作製は困難である。更に、Ｌｓが５０ｎｍより大きい、もしくは、Ｌｌが３００ｎｍより大きい板状ルチル型酸化チタン粒子の作製は困難であり、しかも粒子径が大きくなる事から、実質比表面積の低下が起こる。なお、この板状粒子は必ずしも直方体形状で無くてもよい。例えば角が丸くなっていてもよく、楕円柱形状であってもよい。
【００１７】
本発明の分散剤、ないし、コーティング剤の好ましい固形分濃度の範囲は10％以下である。この範囲であれば、分散性が高く、沈殿を生じることなく、室温で長期間安定である。
【００１８】
本発明の分散剤、ないし、コーティング剤には更にバインダー成分が含まれていてもよい。バインダー成分を加えることで、塗膜の強度や基材との密着性を向上させることができる。バインダーとして、例えば、シロキサン結合を有する物質を好適に使用することができる。シロキサン結合は化学的な安定性や耐候性も高い。前記シロキサン結合を有する物質としては水ガラス等のアルカリシリケート、コロイダルシリカ、アルミノシリケート化合物を使用することもできる。アルミノシリケート化合物はシリケート化合物のSiの一部をAlで置換した化合物であって、更に電荷を補償するためにH+やLi+、Na+、K+、Rb+、Cs+、Fr+などのアルカリ金属イオンやBe2+、Mg2+、Ca2+、Sr2+、Ba2+、Ra2+などのアルカリ土類金属イオンが含有されていてもよい。前記シリケート結合を有する化合物のSiの一部をAlで置換した物や、ゼオライトなどを使用することができる。また、前記シロキサン結合を有する物質として、更に好ましい態様において、シリコーンエマルジョンを用いることができる。シリコーンエマルジョンとしては、メチルトリクロルシラン、メチルトリブロムシラン、メチルトリメトキシシラン、メチルトリエトキシシラン、メチルトリイソプロポキシシラン、メチルトリｔ−ブトキシシラン；エチルトリクロルシラン、エチルトリブロムシラン、エチルトリメトキシシラン、エチルトリエトキシシラン、エチルトリイソプロポキシシラン、エチルトリｔ−ブトキシシラン；ｎ−プロピルトリクロルシラン、ｎ−プロピルトリブロムシラン、ｎ−プロピルトリメトキシシラン、ｎ−プロピルトリエトキシシラン、ｎ−プロピルトリイソプロポキシシラン、ｎ−プロピルトリｔ−ブトキシシラン；ｎ−ヘキシルトリクロルシラン、ｎ−ヘキシルトリブロムシラン、ｎ−ヘキシルトリメトキシシラン、ｎ−ヘキシルトリエトキシシラン、ｎ−ヘキシルトリイソプロポキシシラン、ｎ−ヘキシルトリｔ−ブトキシシラン；ｎ−デシルトリクロルシラン、ｎ−デシルトリブロムシラン、ｎ−デシルトリメトキシシラン、ｎ−デシルトリエトキシシラン、ｎ−デシルトリイソプロポキシシラン、ｎ−デシルトリｔ−ブトキシシラン；ｎ−オクタデシルトリクロルシラン、ｎ−オクタデシルトリブロムシラン、ｎ−オクタデシルトリメトキシシラン、ｎ−オクタデシルトリエトキシシラン、ｎ−オクタデシルトリイソプロポキシシラン、ｎ−オクタデシルトリｔ−ブトキシシラン；フェニルトリクロルシラン、フェニルトリブロムシラン、フェニルトリメトキシシラン、フェニルトリエトキシシラン、フェニルトリイソプロポキシシラン、フェニルトリｔ−ブトキシシラン；テトラクロルシラン、テトラブロムシラン、テトラメトキシシラン、テトラエトキシシラン、テトラブトキシシラン、ジメトキシジエトキシシラン；ジメチルジクロルシラン、ジメチルジブロムシラン、ジメチルジメトキシシラン、ジメチルジエトキシシラン；ジフェニルジクロルシラン、ジフェニルジブロムシラン、ジフェニルジメトキシシラン、ジフェニルジエトキシシラン；フェニルメチルジクロルシラン、フェニルメチルジブロムシラン、フェニルメチルジメトキシシラン、フェニルメチルジエトキシシラン；トリクロルヒドロシラン、トリブロムヒドロシラン、トリメトキシヒドロシラン、トリエトキシヒドロシラン、トリイソプロポキシヒドロシラン、トリｔ−ブトキシヒドロシラン；ビニルトリクロルシラン、ビニルトリブロムシラン、ビニルトリメトキシシラン、ビニルトリエトキシシラン、ビニルトリイソプロポキシシラン、ビニルトリｔ−ブトキシシラン；トリフルオロプロピルトリクロルシラン、トリフルオロプロピルトリブロムシラン、トリフルオロプロピルトリメトキシシラン、トリフルオロプロピルトリエトキシシラン、トリフルオロプロピルトリイソプロポキシシラン、トリフルオロプロピルトリｔ−ブトキシシラン；γ−グリシドキシプロピルメチルジメトキシシラン、γ−グリシドキシプロピルメチルジエトキシシラン、γ−グリシドキシプロピルトリメトキシシラン、γ−グリシドキシプロピルトリエトキシシラン、γ−グリシドキシプロピルトリイソプロポキシシラン、γ−グリシドキシプロピルトリｔ−ブトキシシラン；γ−メタアクリロキシプロピルメチルジメトキシシラン、γ−メタアクリロキシプロピルメチルジエトキシシラン、γ−メタアクリロキシプロピルトリメトキシシラン、γ−メタアクリロキシプロピルトリエトキシシラン、γ−メタアクリロキシプロピルトリイソプロポキシシラン、γ−メタアクリロキシプロピルトリｔ−ブトキシシラン；γ−アミノプロピルメチルジメトキシシラン、γ−アミノプロピルメチルジエトキシシラン、γ−アミノプロピルトリメトキシシラン、γ−アミノプロピルトリエトキシシラン、γ−アミノプロピルトリイソプロポキシシラン、γ−アミノプロピルトリｔ−ブトキシシラン；γ−メルカプトプロピルメチルジメトキシシラン、γ−メルカプトプロピルメチルジエトキシシラン、γ−メルカプトプロピルトリメトキシシラン、γ−メルカプトプロピルトリエトキシシラン、γ−メルカプトプロピルトリイソプロポキシシラン、γ−メルカプトプロピルトリｔ−ブトキシシラン；β−(３、４−エポキシシクロヘキシル)エチルトリメトキシシラン、β−(３、４−エポキシシクロヘキシル)エチルトリエトキシシランの部分加水分解物、脱水宿重合物を好適に使用することができる。
【００１９】
バインダー成分として、フッ素樹脂エマルジョンを使用することもできる。フッ素樹脂を含む塗膜は化学的安定性が高く、また、耐候性も高く、柔軟性にも優れている。フッ素樹脂エマルジョンとしては、例えばポリテトラフルオロエチレン、ポリフッ化ビニリデン、ポリフッ化ビニル、ポリクロロトリフルオロエチレン、テトラフルオロエチレン−ヘキサフルオロプロピレンコポリマー、エチレン−テトラフルオロエチレンコポリマー、エチレン−クロロトリフルオロエチレンコポリマー、テトラフルオロエチレン−パーフルオロアルキルビニルエーテルコポリマー、パーフルオロシクロポリマー、ビニルエーテル−フルオロオレフィンコポリマー、ビニルエステル−フルオロオレフィンコポリマー、テトラフルオロエチレン−ビニルエーテルコポリマー、クロロトリフルオロエチレン−ビニルエーテルコポリマー、テトラフルオロエチレンウレタン架橋体、テトラフルオロエチレンエポキシ架橋体、テトラフルオロエチレンアクリル架橋体、テトラフルオロエチレンメラミン架橋体等フルオロ基を含有するポリマーのエマルジョン等から選択される少なくとも一つが好適に利用できる。
【００２０】
本発明に係る異方性のルチル型酸化チタン粒子を光触媒等の電荷移動媒体として使用する場合、電荷分離を促進させるため、前記異方性のルチル型酸化チタン粒子にPt, Pd, Ag, Cu, Au, Ni等の金属を担持してもよい。前記金属を担持することによって光励起した電子正孔対が効率的に分離し、光電流が増大する。また、特にAgやCuを担持した場合、抗菌性や防藻性も発揮する。
【００２１】
本発明において、前記異方性ルチル型酸化チタン粒子を製造する方法としては、チタン元素を含む化合物からなる中空ファイバを出発原料として好適に用いることができる。前記チタン元素を含む化合物からなる中空ファイバは、酸化チタン、チタン水酸化物、チタン酸塩、非晶質の少なくともいずれか一種を含んでいる。本発明に係るチタン元素を含む化合物が酸化チタンの場合、ルチル型、アナターゼ型、ブルッカイト型、TiO2(B)が好適に使用できる。また、前記酸化チタンとして、Ti2O3やTi3O5などの還元体やマグネリ相を含んでいても構わない。前記チタン元素を含む化合物がチタン酸塩の場合、三チタン酸、四チタン酸、五チタン酸、六チタン酸、七チタン酸、八チタン酸、レピドクロサイト型チタン酸等のプロトンを含む多価チタン酸や、チタン酸カリウム、チタン酸カルシウム、チタン酸セシウム、チタン酸ナトリウム、チタン酸マグネシウム、チタン酸アルミニウム、チタン酸ストロンチウム、チタン酸バリウム等の多価チタン酸塩であっても構わない。特に好ましい態様においては、前記チタン元素を含む化合物は巻物状の層状のトリチタン酸で構成されている。前記巻物状の層状のトリチタン酸は、電荷の中性を保つため、層間にプロトンが挿入されており、溶媒中での安定性は極めて高い。前記中空ファイバの作製方法としては、例えば、酸化チタン粒子を水酸化ナトリウム水溶液中において、水熱処理する方法が好ましく用いられる。
【００２２】
前記出発原料から本発明に係る異方性のルチル型酸化チタン微粒子を製造する方法として、前記出発原料の層間にプロトンを挿入することにより層間を拡大させる方法が好ましく用いられる。より具体的には、チタン元素を含む化合物からなる中空ファイバを酸性水溶液に接触させる方法が好ましく用いられる。こうした酸性水溶液中での処理によって、請求項８、９、２０、２１に記載の板状のルチル型酸化チタン粒子を作製することができる。
前記異方性のルチル型酸化チタンの結晶性を高めたり、欠陥量を低減させるため、水熱処理した後に大気中で熱処理をしてから分散処理しても構わない。
【００２３】
前記中空ファイバにプロトンを付加する方法として、中空ファイバを酸水溶液と接触させる方法が好適に用いられる。ここで用いる酸の種類としては、硝酸、塩酸、硫酸、過塩素酸、フッ酸、臭素酸、沃素酸、亜硝酸、酢酸、蓚酸などが挙げられる。プロトンの付加を効率的に促進させるため、静置・攪拌・振とうさせてもよく、より好ましくは静置させる方法がある。前記酸水溶液と接触させる時の温度条件としては、０℃以上１００℃未満が好ましく、より好ましくは１０℃以上５０℃以下である。ここで、０℃未満の温度条件では、溶媒である水が凍結してしまい、プロトンの付加反応が阻害される恐れがあり、また１００℃以上の温度条件では、水の沸点以上になる為に、溶媒の揮発が顕著になることや中空ファイバの溶解・分解反応が促進される恐れがある。そして、１０℃未満の温度では、溶液中の拡散低下により中空ファイバへのプロトン付加反応が遅くなり、５０℃より高い温度では、中空ファイバの溶解・分解反応が起こる恐れがある。
【００２４】
前記酸水溶液の酸濃度としては、０．１Ｍ以上１０Ｍ以下が好ましく、より好ましくは０．２Ｍ以上５Ｍ以下である。ここで、０．１Ｍ未満の濃度条件では、プロトン量が不十分になる恐れがあり、１０Ｍより大きい濃度条件では、中空ファイバの溶解・分解反応が進む可能性がある。そして、０．２Ｍ未満の場合、プロトン付加反応が遅くなる恐れがあり、５Ｍより大きい場合、中空ファイバの溶解・分解反応が起こる恐れがある。
【００２５】
以上に示したように、本発明においては、前記中空ファイバにプロトンを挿入する、より好ましくは前記中空ファイバに酸溶液を接触させることにより、中空ファイバの層間を拡大させることにより、薄片化及びスタック化が起こり、更に酸を触媒として、前記中空ファイバの層同士の加水分解または縮合反応を促進させることにより、異方性のルチル型酸化チタン粒子の作製が可能になると考えられる。加えて、酸水溶液中での反応により、粒子界面に十分な電荷を付与することが可能となるので、このような方法で作製した異方性ルチル型酸化チタン粒子においては溶媒中での高分散性が達成させる。
【００２６】
本発明の分散剤、ないし、コーティング剤を製造する方法として、好ましくは、前記中空ファイバを酸水溶液に接触させる工程により板状ルチル型酸化チタン粒子を作製した後、酸性水溶液に分散させる方法、もしくは、前記中空ファイバを酸水溶液に接触させる工程により板状ルチル型酸化チタン粒子を作製した後、アミン水溶液に分散させる方法が挙げられる。特に好ましいのは後者の方法である。酸水溶液に接触させることによって板状ルチル型酸化チタン粒子の表面にプロトンが付加されて安定化し、その後四級アンモニウム水酸化物の水溶液を溶媒にすることによって高度に分散する。
【００２７】
本発明の分散剤およびコーティング剤を製造する別の方法として、前記プロトン処理して板状のルチル型酸化チタン粒子を作製した後に、更に水熱処理をおこなう。このときの水熱処理条件によって、粒子の形状を任意に制御することができる。例えば、塩基性水溶液中で水熱処理をおこなうと、請求項６、７、１８、１９に記載の円柱状、ないし、角柱状の異方性ルチル型酸化チタン粒子を得ることができる。一方、酸性水溶液中で水熱処理をおこなうと、請求項１０、２２に記載の長軸方向に配列した複数の柱状粒子を束ねた形状の異方性のルチル型酸化チタン粒子を合成することができる。塩基性水溶液として、例えば、水酸化ナトリウム、アンモニア、四級アンモニウム水酸化物等の誘起アミン水溶液等が好適に使用することができる。酸性の水溶液としては、例えば、硝酸、塩酸、硫酸、過塩素酸、フッ酸、臭素酸、沃素酸、亜硝酸、酢酸、蓚酸、リンゴ酸等好適に用いられる。
前記異方性のルチル型酸化チタンの結晶性を高めたり、欠陥量を低減させるため、水熱処理した後に大気中で熱処理をしてから分散処理しても構わない。
【００２８】
本発明のコーティング剤は長期間沈殿を生じることなく安定である。本発明に係る板状ルチル型酸化チタン粒子はワイドギャップ型半導体のため、透明性が高く、高屈折率であり、光触媒、塗料、フィラー、紫外線遮蔽材料、顔料、化粧用顔料等の用途に適用することができる。
【実施例】
【００２９】
次に、本発明を実施例により具体的に説明するが、これらの実施例になんら制限されるものではない。
１．チタン元素を含む化合物からなる中空ファイバの作製
酸化チタン粉末（商品名Ｐ２５、日本アエロジル（株）製、平均一次粒子径約２５ｎｍ、比表面積約５５ｍ2／ｇ）０．９６ｇを１０Ｍ水酸化ナトリウム水溶液８０ｍｌに投入し、ガラス棒にて１分間攪拌することにより、白色懸濁液を得た。この白色懸濁液を１００ｍｌフッ素樹脂製容器に入れ、さらにステンレス製容器にこのフッ素樹脂製の容器を入れた。乾燥器の中にこのステンレス容器を入れて、１２０℃で４０時間保持した。反応終了後、室温までステンレス容器を自然放冷させ、白色沈殿物を含む溶液を回収した。洗浄工程として、この白色沈殿物を含む溶液から、上澄み液をまずスポイトにて除去した。残った白色沈殿物に０．１Ｍ硝酸水溶液１００ｍｌを少量ずつ添加した。硝酸水溶液を全量添加後、室温（２０℃）で３時間静置した。静置後、上澄み液を除去した。この洗浄工程を合計３回行い、上澄み液がｐＨ７以下であることを確認した。これらの中和操作の後、残った白色沈殿物を蒸留水で２回洗浄することにより、白色粉末を得た。この白色粉末を走査型透過電子顕微鏡（日立製作所（株）製ＳＴＥＭ  Ｓ−５２００）で観察したところ、１５万倍の倍率において、この方法で得られる白色粉末が中空ファイバの集合体であり、各ファイバの中心部は直径３〜５ｎｍの中空構造になっていることを確認した。
【００３０】
２．板状ルチル型酸化チタン粒子の作製
上記の方法で作製した白色粉末を２Ｍ硝酸水溶液６４ｍｌ中に添加、室温で１週間暗所で静置した。静置後、高度に分散した半透明の分散液を得た。得られた半透明溶液を遠心分離機（佐久間製作所（株）製  Ｍ２００−ＩＶＤ）により５０００ｒｐｍで３０分遠心分離し、固形分を乾燥した。得られた粉末を＃１試料とする。得られた粒子を透過型電子顕微鏡（日立製作所（株）製H−9000UHR  III）で観察したところ、図２に示すように、異方性形状を有していることがわかった。単一粒子の電子線回折像により、この粒子はルチル型酸化チタンのスポットと一致し、厚み方向が（１１０）方向に配向している結晶構造を有することが明らかとなった。
また、前記高度に分散した半透明の溶液をホウ珪酸ガラス基板にスピンコートして乾燥したものの表面を原子間力顕微鏡（Digital Instruments Inc.製 Nanoscope 3a）にて観察した。結果を図３に示したが、厚みが約２０ｎｍ、幅が５０ｎｍ、長さが２００ｎｍの板状構造であることがわかった。
【００３１】
３．柱状ルチル型酸化チタン微粒子の合成
前記２．で得られた板状ルチル型酸化チタン（＃１）を更に0.2Mのテトラブチルアンモニウム水酸化物水溶液中で水熱処理した。板状ルチル型酸化チタンの重量は１ｇ、テトラブチルアンモニウムの量は８０ｍLとし、１．と同様の水熱反応容器を用い、200℃×20時間の水熱処理をおこなった。得られたサンプルを１．と同様に、遠心分離、中和、洗浄工程をおこない、白色粉末である＃２試料を得た。
得られた粉末の走査型透過電子顕微鏡（日立製作所（株）、ＳＴＥＭ  Ｓ−５２００）で観察したところ、長軸が50〜200nm、短軸が20〜30nmの柱状構造であった。更に、得られた粉末をエポキシ樹脂に埋包し、のダイヤモンドナイフ35度（Diatome社）を使用し、ウルトラミクロトーム（ライカ製、LEICA EM UC6）で薄片化し、走査型透過電子顕微鏡（日立製作所（株）、ＳＴＥＭ  Ｓ−５２００）で観察したところ、四角柱状の断片が確認された(図4)。また透過像を観察する限り、粒界が存在しないことも明らかになった。またこの粉末の結晶構造を粉末X線回折（マックサイエンス、MXP18II）で測定したところ、ルチル型酸化チタンであることが明らかになった。
【００３２】
４．複数の柱状の１次粒子からなる異方性ルチル型酸化チタン微粒子の合成
前記２．で得られた板状ルチル型酸化チタン（＃１）を更に0.2Mの硝酸水溶液中で水熱処理した。板状ルチル型酸化チタンの重量は１ｇ、硝酸の量は８０ｍLとし、１．と同様の水熱反応容器を用い、200℃×20時間の水熱処理をおこなった。得られたサンプルを１．と同様に、遠心分離、洗浄工程をおこない、白色粉末である＃３試料を得た。
得られた粉末の走査型透過電子顕微鏡（日立製作所（株）、ＳＴＥＭ  Ｓ−５２００）で観察した。2次電子像、透過電子像を図５に示したが、長軸が200〜300nm、短軸が40〜90nmで、長軸方向に複数の柱状粒子が束なった形状を有することがわかった。更に、得られた粉末をエポキシ樹脂に埋包し、のダイヤモンドナイフ35度（Diatome社）を使用し、ウルトラミクロトーム（ライカ製、LEICA EM UC6）で薄片化し、走査型透過電子顕微鏡（日立製作所（株）、ＳＴＥＭ  Ｓ−５２００）で観察したところ、複数の四角柱状の粒子の断片が確認された。また、この粉末の結晶構造を粉末X線回折（マックサイエンス、MXP18II）で測定したところ、ルチル型酸化チタンであることが明らかになった。
【００３３】
５．異方性のルチル型酸化チタン粒子の光触媒特性の評価
得られたサンプルのイソプロパノール分解活性を評価した。得られた粉末をガラス製のシャーレに均一に敷き、このシャーレを800mLのホウ珪酸ガラス製の反応用セル内に設置、セル内を相対湿度50％の合成空気で置換した後にイソプロパノールを注入、暗所で2時間放置した後に光照射した場合のイソプロパノールと分解生成物であるアセトンの濃度変化を測定した。イソプロパノールの濃度は、サンプルを設置しない状態で500ppmとなるような条件に設定した。イソプロパノール、アセトンの濃度はマルチガスモニタ（Innova社、1312）で測定した。光源は１０Wの白色蛍光灯（東芝）を用い、紫外線強度が紫外線照度計（トプコン、UVR-2）で計測した値で37μW/cm2になるように設定した。＃１試料：板状、＃２試料：柱状、＃３試料：複数の柱状粒子からなる粉末サンプルをそれぞれ、大気中で400℃熱処理したサンプルについても上記と同様に光触媒活性を評価した。また、比較例として、アナターゼ型の酸化チタン（石原産業、ST-01）についても測定した。
光照射時のアセトンの発生を図６に示した。この結果、本発明の異方性のルチル型酸化チタンはいずれも市販のアナターゼ型酸化チタンよりも高活性であることが明らかになった。
【産業上の利用可能性】
【００３４】
本発明の分散液およびコーティング剤は、光学薄膜、光触媒、光半導体電極、トランジスタ、発光素子、バイオセンサ電極、化学センサ電極、誘電体材料、導電性材料、絶縁性材料、防錆材料、紫外線遮蔽材料等の広範な用途に適用することができる。
【図面の簡単な説明】
【００３５】
【図１】本発明に係る異方性のルチル型酸化チタン粒子の模式図
【図２】本発明に係る＃１試料（板状ルチル型酸化チタン粒子）の透過型電子顕微鏡写真及び電子線回折像を示す図である。
【図３】本発明に係る＃１試料（板状ルチル型酸化チタン粒子）の原子間力顕微鏡写真を示す図である。
【図４】本発明に係る＃２試料（柱状ルチル型酸化チタン粒子）の透過型電子顕微鏡写真を示す図である。
【図５】本発明に係る＃３試料（複数の柱状の１次粒子からなる異方性ルチル型酸化チタン粒子）の走査型電子顕微鏡写真および透過型電子顕微鏡写真を示す図である。
【図６】本発明に係る異方性ルチル型酸化チタン粒子の光触媒特性を示す図。
【図１】
2006225623.tif 000003
【図２】
2006225623.tif 000004
【図３】
2006225623.tif 000005
【図４】
2006225623.tif 000006
【図５】
2006225623.tif 000007
【図６】
2006225623.tif 000008